(57)【要約】  化粧料が均等の厚さの塗布層に浸透し、基材層内部に浸透することを防止すると共に、塗布具の周縁部も化粧に使用できる構造、そして生産性が良好な構造を備える化粧料塗布具、及びその化粧料塗布具の製造方法を提供する。化粧料塗布具１００は、基材層であるゴムラテックス発泡体１１０と、遮断層１２０と、塗布層であるＰＵ発泡体１３０とからなるパフ状三層構造の積層体１４０で構成されている。ゴムラテックス発泡体１１０の表面は凹凸の小さな外面１１２で覆われている。遮断層１２０は、この外面１１２上に設けられ、ゴムラテックス発泡体１１０及びＰＵ発泡体１３０を接着している。パフ状三層構造の積層体１４０は、圧着された周縁部１４１と、その周縁部１４１より内側に位置する中央部１４２とによって構成されている。この周縁部１４１は、常温の金属刃体で圧着切断して形成されている。
2018186305.tif 000002
【特許請求の範囲】
【請求項１】
連続気泡型ゴムラテックス発泡体からなる基材層と、
接着剤からなる遮断層と、
連続気泡型ポリウレタン樹脂発泡体又は連続気泡型ゴムラテックス発泡体からなる塗布層が、
この順に積層され、周縁部が圧着されてなる積層体からなることを特徴とする化粧料塗布具。
【請求項２】
前記基材層の表面の全面に前記遮断層及び前記塗布層が設けられ、
前記周縁部の上部側面が前記塗布層面で形成されていることを特徴とする請求項１に記載の化粧料塗布具。
【請求項３】
前記連続気泡型ゴムラテックス発泡体がＮＢＲゴムラテックスであることを特徴とする請求項１又は２に記載の化粧料塗布具。
【請求項４】
前記遮断層がポリウレタン系接着剤又はポリエステル系接着剤で構成されていることを特徴とする請求項１乃至３のいずれか１項に記載の化粧料塗布具。
【請求項５】
前記連続気泡型ポリウレタン樹脂発泡体がポリエステル系ポリウレタン又はポリエーテル系ポリウレタンおよびポリカーボネート系ポリウレタンの共重合体であることを特徴とする請求項１乃至４のいずれか１項に記載の化粧料塗布具。
【請求項６】
前記遮断層の厚みが０．０５ｍｍ以上０．２ｍｍ以下であることを特徴とする請求項１乃至５のいずれか１項に記載の化粧料塗布具。
【請求項７】
前記塗布層の厚みが０．５ｍｍ以上２．０ｍｍ以下であることを特徴とする請求項１乃至６のいずれか１項に記載の化粧料塗布具。
【請求項８】
連続気泡型ゴムラテックス発泡体の基材層と、
連続気泡型ポリウレタン樹脂発泡体又は連続気泡型ゴムラテックス発泡体の塗布層と、
上記基材層と塗布層を接着する遮断層とからなるパフ状三層構造の積層体からなり、上記積層体の周縁部が常温の金属刃体で圧着切断して形成されていることを特徴とする化粧料塗布具。
【請求項９】
発泡されたゴムラテックス原料を用いて、連続気泡型の未加硫発泡ゴムラテックスの基材層シートを形成し、該未加硫発泡ゴムラテックスが未加硫状態を保つ温度で乾燥させる工程と、
上記基材層シートの外面に接着剤を塗布して、ポリウレタン樹脂発泡体シートを貼り付けて三層構造の積層体シートを形成する工程と、
上記三層構造の積層体シートを常温の金属刃体で押圧し、その押圧周縁部を圧着して切断するダイカット工程と、
上記圧着切断された三層構造の積層体を加熱して、上記未加硫発泡ゴムラテックスを加硫する工程と、
からなることを特徴とする化粧料塗布具の製造方法。
【請求項１０】
前記ゴムラテックス原料がＮＢＲゴムラテックスであることを特徴とする請求項９に記載の化粧料塗布具の製造方法。
【請求項１１】
前記接着剤がポリウレタン系接着剤又はポリエステル系接着剤であることを特徴とする請求項９又は１０に記載の化粧料塗布具の製造方法。
【請求項１２】
前記ポリウレタン樹脂発泡体シートがポリエステル系ポリウレタン又はポリエーテル系ポリウレタンおよびポリカーボネート系ポリウレタンの共重合体であることを特徴とする請求項９乃至１１のいずれか１項に記載の化粧料塗布具の製造方法。
【発明の詳細な説明】
【技術分野】
【０００１】
本発明は、液状ファンデーション化粧料（以下、「化粧料」という）を肌に塗布する化粧料塗布具、及びその化粧料塗布具の製造方法に関する。
【背景技術】
【０００２】
化粧料塗布具として、図１５に示すようなエアクッション（登録商標）のパフ（以下、「クッションパフ」という）８００が市販されている。このクッションパフ８００は、化粧料が含浸されたスポンジが容器に収納されており、その容器に収納されたスポンジ上にセットされている。そして、このクッションパフ８００は、塗布層が連続気泡型の湿式ポリウレタン樹脂発泡体８３０であり、その発泡体８３０に接着剤を塗布して基材層として連続気泡型の乾式ポリウレタン樹脂発泡体８２０を貼り合わせ、更にその裏面には接着剤を塗布して連続気泡型の湿式ポリウレタン樹脂発泡体８１０が貼り合わされた、接着剤層を含んだ五層構造となっている。【０００３】
上記構造のクッションパフ８００を製造する際に、パフ形状に形成するには、先端側が加熱された枠体の金属刃体で上記五層構造のポリウレタン樹脂発泡体シートを数秒間加圧し、熱溶着により切断（ダイカット）している。数秒間加圧して熱溶着しないとカットされた側端部が十分な溶着状態とはならない。そのため、熱溶着で切断された側端部は、上記成形体側部の最外周面に高さ１ｍｍ程度の凸状部８４０が形成（図１５を参照）され、その熱溶着された凸状部８４０は固いものである。そして、上記塗布層の湿式ポリウレタン樹脂発泡体の面および基材層の乾式ポリウレタン樹脂発泡体の面は、連続気泡型の発泡体でセル面となっているので、両者を貼り合わせるために塗布した接着剤は、その連続気泡中に浸透した状態で両者が接合されていて化粧料の浸透を遮断する構造とはなっていない。図１６は、滴下した化粧料Ｆがこのクッションパフ８００に含浸した時の積層体の要部の断面写真図である。クッションパフ８００は、化粧料が塗布層面から基材層内部に浸透している。【０００４】
発泡されたゴムラテックス原料を用い、賦形された未加硫発泡ゴムラテックスからなる基材層と、該基材層の一方の面上に形成され、且つ連続気泡型ポリウレタン樹脂発泡体からなる表面層（塗布層）と、からなるポリウレタン・未加硫ゴムラテックス積層体を、先端部が１８０℃に加熱された金属刃体を用いて所望形状に打ち抜いて、上記積層体の切断側端部同士を熱溶着させ、その後この積層体を加熱して上記基材層と上記塗布層とを加硫接着させた化粧料塗布具が知られている（特許文献１参照）。この化粧料塗布具は、その塗布層面には化粧料を保持するセル面が形成されており、上記加熱金属刃体で打ち抜かれた積層体の側端部は、熱溶着により接着されている。【０００５】
アクリルニトリルブタジエンラバー（以下、「ＮＢＲ」という)発泡体からなる基材層と、ポリエステルウレタン樹脂等からなる湿式凝固皮膜層と、ポリウレタン（以下、「ＰＵ」という）の湿式発泡によるスポンジからなるスライスシート層（塗布層）からなる化粧料塗布具が知られている（特許文献２参照）。この塗布層の一面が塗布面を形成しており、その他面がスライス刃により生じた凹部と、気泡がスライス切断されてなる凹部の２種の凹部が複合して形成された凹部を有しており、それらの凹部の内面形状どおりに密着して皮膜層が設けられている。そして、この皮膜層はスライスシート層の表面が凹部の場合には厚く、凸部の場合には比較的に薄く形成され、その厚さは２〜５０ミクロンである。この皮膜層によって化粧料が上記基材層内部に浸透するのを防いでいる。また、基材層、皮膜層およびスライスシート層で積層された成形体をパフ形状に形成するには、この三層構造発泡体の周縁部の側面を研削することによって形成している。【０００６】
上述したように、上記化粧料塗布具は、ＰＵの湿式発泡体のスポンジからなる塗布層とＮＢＲ発泡体からなる基材層の間に、厚さ２〜５０ミクロンの皮膜層が設けられているので、化粧料を含浸する塗布層の厚さが均一でなく、そして、その周縁部の側面が研削されているので、その側面には塗布面が存在しないで基材層が露出した構造となっている。
【先行技術文献】
【特許文献】
【０００７】
【特許文献１】特開平６−２０９８２１号公報
【特許文献２】特開第２０１１−４５６７６号公報
【発明の概要】
【発明が解決しようとする課題】
【０００８】
上記クッションパフ８００は、化粧料が塗布層面から基材層内部に浸透するので、化粧料を無駄に消費している（図１６）。そして、上記クッションパフ８００を数日間使用した頃には、パフが汚染されるために、洗濯し乾燥して再度使用するのが一般的である。そのために、更にいっそう化粧料を無駄に消費するという問題がある。また、化粧料が基材層内部にまで浸透しているので、化粧料を顔に塗布する際には、クッションパフ８００の裏面を指で押圧する圧力の加減で化粧料の塗布量が変化するため、顔の化粧面を均一にすることが困難であり、肌感触が悪いという問題がある。【０００９】
そして、クッションパフ８００の側端部に高さ１ｍｍ程度の固い凸状部８４０が形成されているため、その側部外周面を用いて顔の化粧ができない。また、上記５層構造のシートをカットしてパフ形状の成形体を形成するのに、熱溶着によりダイカットするため、時間とコストがかかり生産性が悪いという問題がある。【００１０】
特許文献１の化粧料塗布具は、塗布層に基材層が加硫接着された構造のため、塗布層内に浸透した化粧料は、基材層の孔を通って基材層内部に浸透する。従って、大量の化粧料が消費されるという問題、また、熱溶着により接着された上記側端部は、固い凸状部が形成されるため、その側部外周面を用いて顔の化粧ができないという問題がある。【００１１】
特許文献２の化粧料塗布具は、皮膜層を有することで化粧液が基材内部に浸透するのを防いでいるが、その皮膜層は、スライスシート層の表面が凹部の場合には厚く、凸部の場合には比較的に薄く形成されるため、その厚さは２〜５０ミクロンと不均一である。この浸透防止の皮膜層の厚さを均一にできれば、化粧料の塗布量や肌感触がよりいっそう向上できる。また、上記化粧料塗布具の三層構造発泡体の周縁部の側面が研削されているため、上記露出した基材層から化粧料が浸透するという問題、そして、その側面を用いて顔の化粧ができないという問題がある。更に、上記化粧料塗布具を製造する際に上記と同様の三層構造発泡体シートをパフ形状に形成するには、その側面を研削することによってパフ形状を形成しているため、時間とコストがかかり生産性が悪いという問題がある。【００１２】
上記した問題に対して、本発明は、基材層の素材として外面の表面凹凸が小さい未加硫発泡ゴムラテックスを用いることで、その基材層の外面に接着剤を塗布することで遮断層を形成し化粧料の浸透が防止でき、また、常温下で金属刃体を用いて周縁部を圧着させることで、塗布具の側端部が滑らかな形状に形成できる知見を得て、開発されたものである。【００１３】
従って、本発明は、化粧料が均等の厚さの塗布層に浸透し、基材層内部に浸透することを防止すると共に、塗布具の周縁部も化粧に使用できる構造、そして生産性が良好な構造を備える化粧料塗布具、及びその化粧料塗布具の製造方法を提供することを目的とする。
【課題を解決するための手段】
【００１４】
本発明は、以下の構成を有することで上記課題を解決したものであり、以下の通りのものである。【００１５】
１．連続気泡型ゴムラテックス発泡体からなる基材層と、
接着剤からなる遮断層と、
連続気泡型ポリウレタン樹脂発泡体又は連続気泡型ゴムラテックス発泡体からなる塗布層が、
この順に積層され、周縁部が圧着されてなる積層体からなる化粧料塗布具。
２．前記基材層の表面の全面に前記遮断層及び前記塗布層が設けられ、
前記周縁部の上部側面が前記塗布層面で形成されていることを特徴とする１．に記載の化粧料塗布具。
３．前記連続気泡型ゴムラテックス発泡体がＮＢＲゴムラテックスであることを特徴とする１．又は２．に記載の化粧料塗布具。
４．前記遮断層がポリウレタン系接着剤又はポリエステル系接着剤で構成されていることを特徴とする１．乃至３．のいずれか１項に記載の化粧料塗布具。
５．前記連続気泡型ポリウレタン樹脂発泡体がポリエステル系ポリウレタン又はポリエーテル系ポリウレタンおよびポリカーボネート系ポリウレタンの共重合体であることを特徴とする１．乃至４．のいずれか１項に記載の化粧料塗布具。
６．前記遮断層の厚みが０．０５ｍｍ以上０．２ｍｍ以下であることを特徴とする１．乃至５．のいずれか１項に記載の化粧料塗布具。
７．前記塗布層の厚みが０．５ｍｍ以上２．０ｍｍ以下であることを特徴とする１．乃至６．のいずれか１項に記載の化粧料塗布具。
８．連続気泡型ゴムラテックス発泡体の基材層と、
連続気泡型ポリウレタン樹脂発泡体又は連続気泡型ゴムラテックス発泡体の塗布層と、
上記基材層と塗布層を接着する遮断層とからなるパフ状三層構造の積層体からなり、上記積層体の周縁部が常温の金属刃体で圧着切断して形成されていることを特徴とする化粧料塗布具。
９．発泡されたゴムラテックス原料を用いて、連続気泡型の未加硫発泡ゴムラテックスの基材層シートを形成し、該未加硫発泡ゴムラテックスが未加硫状態を保つ温度で乾燥させる工程と、
上記基材層シートの外面に接着剤を塗布して、ポリウレタン樹脂発泡体シートを貼り付けて三層構造の積層体シートを形成する工程と、
上記三層構造の積層体シートを常温の金属刃体で押圧し、その押圧周縁部を圧着して切断するダイカット工程と、
上記圧着切断された三層構造の積層体を加熱して、上記未加硫発泡ゴムラテックスを加硫する工程と、
からなることを特徴とする化粧料塗布具の製造方法。
１０．前記ゴムラテックス原料がＮＢＲゴムラテックスであることを特徴とする９．に記載の化粧料塗布具の製造方法。
１１．前記接着剤がポリウレタン系接着剤又はポリエステル系接着剤であることを特徴とする９．又は１０．に記載の化粧料塗布具の製造方法。
１２．前記ポリウレタン樹脂発泡体シートがポリエステル系ポリウレタン又はポリエーテル系ポリウレタンおよびポリカーボネート系ポリウレタンの共重合体であることを特徴とする９．乃至１１．のいずれか１項に記載の化粧料塗布具の製造方法。
【発明の効果】
【００１６】
本発明は、化粧料が均等の厚さの塗布層に浸透する構造なので、塗布具の裏面を指で押圧する圧力の加減で化粧料の塗布量が変化することを防いでおり、顔に化粧料を均一に塗布することができる。【００１７】
そして、本発明は、化粧料浸透防止の遮断層が凹凸が小さい基材層外面上に接合されているので、厚さが極めて薄い遮断層で化粧料が基材層内部に浸透することが防止でき、また肌感触に優れている。【００１８】
また、本発明は、塗布具周縁部の上部側面が塗布層面で形成され、かつ、側端部が滑らかな形状であるので、周縁部も使用して顔の部位に応じた化粧ができ利便性に優れている。【００１９】
更に、本発明は、基材層に未加硫の連続気泡型ゴムラテックス発泡体シートを用いて、熱溶着によりダイカットするのではなく、常温でダイカットするので、生産性に優れている。
【図面の簡単な説明】
【００２０】
【図１】本発明の実施形態に係る化粧料塗布具１００の模式図の正面図である。
【図２】図１に示す化粧料塗布具１００の模式図の裏面図である。
【図３】図１に示すＳ−Ｓ線の断面図である。
【図４】図３に示す積層体１４０の周縁部１４１周辺の断面写真図である。
【図５】図３に示すゴムラテックス発泡体１１０の外面１１２近傍の断面写真図である。
【図６】滴下した化粧料ＦがＰＵ発泡体１３０に含浸した時の積層体１４０の要部の断面写真図である。
【図７】本発明の実施形態に係る化粧料塗布具１００の製造方法を示すフローチャートである。
【図８】図８Ａは、図７のＳ１０１の工程中の基材層シート１０８の断面図である。図８Ｂは、図７のＳ１０２の工程中の基材層シート１０８及び遮断層１２９の断面図である。図８Ｃは、図７のＳ１０２の工程中の積層体シート４０の断面図である。
【図９】図７のＳ１０３に示すダイカット工程の直前の様子を示す断面図である。
【図１０】図７のＳ１０３に示すダイカット工程で積層体シート４０を打ち抜いた時の様子を示す断面図である。
【図１１】図７に示す化粧料塗布具１００の製造方法の比較例に係る化粧料塗布具６００の製造方法を示すフローチャートである。
【図１２】図１１のＳ１０４中の積層体シート６０４の断面図である。
【図１３】図１１のＳ１０３に示すダイカット工程で積層体シート６０４を打ち抜いた時の様子を示す断面図である。
【図１４】図１１に示す製造方法で製造される化粧料塗布具６００の断面図である。
【図１５】市販されているクッションパフの縦断面図である。
【図１６】滴下した化粧料Ｆが市販されているクッションパフに含浸した時の積層体の要部の断面写真図である
【符号の説明】
【００２１】
９    ：ダイカット成型機
４０  ：積層体シート
４１  ：側端部
９０  ：金属刃体
１００：化粧料塗布具
１０５：リボン
１０８：基材層シート
１０９：未加硫ゴムラテックス
１１０：ゴムラテックス発泡体（加硫済）
１１２：外面
１１５：第１曲面
１１６：第２曲面
１２０：遮断層
１３０：ＰＵ発泡体
１３９：ポリウレタン樹脂発泡体シート
１４０：積層体
１４１：周縁部
１４２：中央部
１４５：上部側面
１４９：積層体
１９０：金属平板
６００：化粧料塗布具
６０４：積層体シート
６１０：ゴムラテックス発泡体（加硫済）
６１９：基材層シート
６３０：ＰＵ発泡体
６４０：積層体
６４１：周縁部
８００：クッションパフ
８１０：湿式ポリウレタン樹脂発泡体
８２０：乾式ポリウレタン樹脂発泡体
８３０：湿式ポリウレタン樹脂発泡体
８４０：凸状部
【発明を実施するための形態】
【００２２】
「化粧料塗布具」
以下、本発明の実施形態に係る化粧料塗布具１００について説明する。
【００２３】
図１は、本発明の実施形態に係る化粧料塗布具１００の模式図の正面図である。図２は、図１に示す化粧料塗布具１００の模式図の裏面図である。図３は、図１に示すＳ−Ｓ線の断面図である。図４は、図３に示す積層体１４０の周縁部１４１周辺の断面写真図である。図５は、図３に示すゴムラテックス発泡体１１０の外面１１２近傍の断面写真図である。
【００２４】
なお、図４は、本発明者が積層体１４０の周縁部１４１周辺を、顕微鏡を用いて２０倍の倍率で撮影を行った写真図である。図５は、本発明者がゴムラテックス発泡体１１０の外面１１２近傍の断面を、顕微鏡を用いて２００倍の倍率で撮影を行った写真図である。
【００２５】
化粧料塗布具１００は図１から図３に示すように、基材層であるゴムラテックス発泡体１１０と、接着剤からなる遮断層１２０と、塗布層であるＰＵ発泡体１３０とからなる三層構造の積層体１４０で構成され、その裏側には手の把持具としてリボン１０５が設けられており、この三層構造はパフ状の形状である。パフ状の形状とは、パフとして市場で販売されている化粧料塗布具の形状で、縦断面形状が楕円形状をしたものを意味する。
【００２６】
パフ状三層構造の積層体１４０は、圧着された環状の周縁部１４１と、その周縁部１４１より内側に位置する円柱状の中央部１４２とによって構成されている。この周縁部１４１の詳細は後述するが、常温の金属刃体９０（後述の図１０参照）で圧着切断して形成されている。そのため、側端部４１は、熱溶着切断の周縁部に形成された凸状部８４０（図１５参照）と異なり、図４に示すように滑らかな形状となっている。なお、周縁部１４１とは、化粧料塗布具１００の外周部分に位置し、中央部１４２より厚さの薄い部分である。
【００２７】
ゴムラテックス発泡体１１０は、複数の孔が連続してなる連続気泡構造を有する。ゴムラテックス発泡体１１０の密度は特に限定されないが、例えば０．１２ｇ／ｃｃ以上０．１５ｇ／ｃｃ以下である。ゴムラテックス発泡体１１０の外面１１２は、詳細を後述するダンロップ法により形成されるため、凹凸が小さく、外面１１２の最大粗さＲｚは、５０μｍ以下である。なお、この最大粗さＲｚは、ＪＩＳ  Ｂ０６０１−２０１３に基づいて、断面の顕微鏡画像等から、基準長さ２．５ｍｍとして測定される値である。
【００２８】
また、ゴムラテックス発泡体１１０は、ゴムラテックス発泡体１１０の表面のうち周縁部１４１に位置する第１曲面１１５と、ゴムラテックス発泡体１１０の裏面のうち周縁部１４１に位置する第２曲面１１６とを有する。
【００２９】
ゴムラテックス発泡体１１０の素材は、特に限定されるものではないが、ＮＢＲ（アクリロニトリル−ブタジエンゴム）、ＳＢＲ（スチレン−ブタジエンゴム）、ＩＲ（イソプレンゴム）、ＮＲ（天然ゴム）、クロロプレンゴム等を用いることができる。尚、これらのうち、耐膨潤性、耐候性、耐油性等に優れるＮＢＲを用いるのが好ましい。
【００３０】
ゴムラテックス発泡体１１０の裏面には図２に示すように、凸凹模様がエンボスによって形成されている。凸凹模様は例えば織物、編物、天然皮革などの模様である。これにより、化粧料塗布具１００は、滑り止め機能をゴムラテックス発泡体１１０の裏面に有する。なお、凸凹模様を裏面に設けなくても良い。
【００３１】
次に、ゴムラテックス発泡体１１０の厚みについて説明する。ゴムラテックス発泡体１１０の厚みが２ｍｍ未満である場合、人肌に対する弾性力が弱く、ゴムラテックス発泡体１１０のクッション性が低い。また、ゴムラテックス発泡体１１０の厚みが１０ｍｍを超える場合、化粧料塗布具１００の厚さが大きく使用が困難である。そのため、ゴムラテックス発泡体１１０の厚みは、例えば２ｍｍ以上１０ｍｍ以下であることが好ましい。
【００３２】
リボン１０５の両端は、ゴムラテックス発泡体１１０の裏面に縫製によって装着されている。使用者は、ゴムラテックス発泡体１１０の裏面とリボン１０５の両端間の中央部との間に指の挿入により化粧料塗布具１００が把持できる。
【００３３】
遮断層１２０は、接着剤からなり、ゴムラテックス発泡体１１０の外面１１２上に設けられ、ゴムラテックス発泡体１１０及びＰＵ発泡体１３０を接着している。遮断層１２０は例えばポリウレタン系接着剤又はポリエステル系接着剤で構成されている。上記したように、ゴムラテックス発泡体１１０の外面１１２は凹凸が小さいので、接着剤からなる遮断層１２０は、外面１１２を隙間なく被覆することができる。
【００３４】
次に、遮断層１２０の厚みについて説明する。遮断層１２０の厚みが０．０５ｍｍ未満である場合、遮断層１２０の形成が不完全となり、遮断層１２０は化粧料がＰＵ発泡体１３０からゴムラテックス発泡体１１０の内部に浸透することを防止できない。また、遮断層１２０の厚みが０．２ｍｍを超える場合、遮断層１２０によって積層体１４０が硬くなるためゴムラテックス発泡体１１０のクッション性を損なう。そのため、遮断層１２０の厚みは、例えば０．０５ｍｍ以上０．２ｍｍ以下であることが好ましく、０．０６ｍｍ以上０．１８ｍｍ以下であることがより好ましく、０．０８ｍｍ以上０．１５ｍｍ以下であることが更に好ましい。
【００３５】
ＰＵ発泡体１３０は、複数の孔が連続してなる連続気泡構造を有し、肌に接触する表面から構成されている。ＰＵ発泡体１３０は、ＰＵ樹脂発泡体シートをスライスされることにより形成された発泡体である。ＰＵ発泡体１３０は連続気泡構造を有するため、化粧料の保持量が多い。
【００３６】
ＰＵ発泡体１３０の素材は、特に限定されるものではないが、ＰＵ発泡体１３０は例えばポリエステル系ポリウレタン、ポリエーテル系ポリウレタン、ポリカーボネート系ポリウレタン、又はポリエステル系ポリウレタンとポリエーテル系ポリウレタンとポリカーボネート系ポリウレタンとの共重合体等を用いることができる。本実施形態においてＰＵ発泡体１３０は例えば、ポリエステル系ポリウレタンとポリエーテル系ポリウレタンとポリカーボネート系ポリウレタンとの３種類の樹脂の共重合体である。
【００３７】
次に、ＰＵ発泡体１３０の厚みについて説明する。ＰＵ発泡体１３０の厚みが２．０ｍｍを超える場合には、必要以上の化粧料が保持される。一方、ＰＵ発泡体１３０の厚みが０．５ｍｍ未満の場合には、必要量の化粧料が保持されない。そのため、ＰＵ発泡体１３０の厚みは、０．５ｍｍ以上２．０ｍｍ以下であることが好ましい。
【００３８】
なお、実施形態において塗布層は、連続気泡型ポリウレタン樹脂発泡体であるＰＵ発泡体１３０で構成されているが、これに限るものではない。実施の際、塗布層は例えば、ＮＢＲやＳＲ（シリコーンゴム）などの連続気泡型ゴムラテックス発泡体で構成されていても良い。
【００３９】
「化粧料塗布具の使用方法」
次に、使用者が化粧料塗布具１００を用いて化粧料Ｆを肌に塗布する場面について説明する。
【００４０】
図６は、滴下した化粧料ＦがＰＵ発泡体１３０に含浸した時の積層体１４０の要部の断面写真図である。図６は、本発明者が積層体１４０の要部の断面を、顕微鏡を用いて２０倍の倍率で撮影を行った写真図である。
【００４１】
使用者は、リボン１０５に指を挿入し、ＰＵ発泡体１３０に化粧料Ｆを含浸させ、積層体１４０（ゴムラテックス発泡体１１０の裏面）を指で押圧しながらＰＵ発泡体１３０の表面を肌に適宜接触させることによって、ＰＵ発泡体１３０に保持された化粧料Ｆを肌に塗布する。このとき、遮断層１２０は、凹凸の小さなゴムラテックス発泡体１１０の外面１１２上に形成されているため、極めて薄い厚さであっても、外面１１２上を隙間なく被覆し、化粧料Ｆがゴムラテックス発泡体１１０に浸透することを防止している。そして、化粧料塗布具１００は、ＰＵ発泡体１３０（塗布層）の厚さが均一なので、化粧料Ｆが均等の厚さの塗布層に浸透する構造なので、積層体１４０（ゴムラテックス発泡体１１０の裏面）を指で押圧する圧力の加減で化粧料Ｆの塗布量が変化することを防いでおり、顔に化粧料Ｆを均一に塗布することができる（図６参照）。
【００４２】
また、化粧料塗布具１００は、化粧料浸透防止の遮断層１２０がゴムラテックス発泡体１１０の凹凸の小さな外面１１２上に接合されているので、遮断層１２０は、極めて薄い厚さとすることができ、肌感触に優れている。
【００４３】
ここで、積層体１４０の周縁部１４１は、基材層の素材として未加硫発泡ゴムラテックスを用いることで、常温下で金属刃体９０を用いて周縁部１４１を圧着させることで、側端部４１が滑らかな形状に形成されている。この周縁部１４１は、後述の図９に示す積層体シート４０を、未加硫発泡ゴムラテックスが未加硫状態を維持したままダイカットする本実施形態の製造方法によって圧着される。周縁部１４１では孔が潰れ、孔を囲んでいた部分が圧縮されて接着している。これにより、ＰＵ発泡体１３０及び遮断層１２０は図３、図４に示すように、圧着されたゴムラテックス発泡体１１０の第１曲面１１５に沿って設けられている。
【００４４】
また、化粧料塗布具１００は、周縁部１４１の上部側面１４５が塗布層面で形成されている。化粧料塗布具１００の側端部４１は、滑らかな形状を有し研削が不要なため、周縁部１４１も使用して顔の部位に応じた化粧ができ利便性に優れている。
【００４５】
また、凸凹模様が、圧着されたゴムラテックス発泡体１１０の第２曲面１１６に設けられている。そのため、化粧料塗布具１００は、周縁部１４１に位置する第２曲面１１６でも滑り止め機能を使用者に提供できる。
【００４６】
「化粧料塗布具の製造方法」
次に、化粧料塗布具１００の製造方法について以下説明する。
【００４７】
図７は、本発明の実施形態に係る化粧料塗布具１００の製造方法を示すフローチャートである。図８Ａは、図７のＳ１０１の工程中の基材層シート１０８の断面図である。図８Ｂは、図７のＳ１０２の工程中の基材層シート１０８及び遮断層１２９の断面図である。図８Ｃは、図７のＳ１０２の工程中の積層体シート４０の断面図である。図９は、図７のＳ１０３に示すダイカット工程の直前の様子を示す断面図である。図１０は、図７のＳ１０３に示すダイカット工程で積層体シート４０を打ち抜いた時の様子を示す断面図である。
化粧料塗布具１００の製造方法は、Ｓ１０１からＳ１０３までの工程で未加硫発泡ゴムラテックスが未加硫状態を保つ温度で処理し、Ｓ１０４の工程で未加硫発泡ゴムラテックスを加硫する点、そして、Ｓ１０１の工程で未加硫発泡ゴムラテックスに凹凸の小さな外面を形成し、Ｓ１０２の工程でその外面に接着剤を塗布する点、を特徴とする。
【００４８】
まず、図８Ａに示すように、発泡されたゴムラテックス原料を用いて、連続気泡型の未加硫発泡ゴムラテックスの基材層シート１０８を形成し、該未加硫発泡ゴムラテックスが未加硫状態を保つ温度で乾燥する（Ｓ１０１）。Ｓ１０１では、ダンロップ法により未加硫状態の基材層シート１０８を形成する。ダンロップ法は、ゴムラテックス原料に空気を注入しながら攪拌し、ケイフッ化ナトリウムの微粉末を添加し、マイクロ波を所定時間（例えば１５秒間）照射する方法である。ゴムラテックス原料はマイクロ波の照射によって、温度が急速に上がってｐＨが急速に低下して凝固し、基材層シート１０８となる。このとき、基材層シート１０８の上側及び下側の界面は、内部と比較して泡の量が少ないため、凹凸の小さな外面１１２となる。
【００４９】
なお、ゴムラテックス原料は、ゴムラテックス及び添加剤を含有する。ゴムラテックスのゴム成分としては、例えば、ＮＢＲ（アクリロニトリル−ブタジエンゴム）、ＳＢＲ（スチレン−ブタジエンゴム）、ＩＲ（イソプレンゴム）、ＮＲ（天然ゴム）、クロロプレンゴム等を用いることができる。尚、これらのうち、耐膨潤性、耐候性、耐油性等に優れるＮＢＲを用いるのが好ましい。
【００５０】
また、ゴムラテックスには、必要により、加硫剤、加硫促進剤、老化防止剤、気泡安定剤、加硫活性化剤、抗菌剤などの添加剤を本発明の目的を阻害しない範囲内で添加してもよい。これらの添加剤は、それぞれ単独で用いてもよく、２種類以上を併用してもよい。
【００５１】
加硫剤は、例えば、硫黄、硫黄含有化合物などを用いることができる。加硫剤の配合量は、ゴムラテックスのゴム成分１００重量部に対して１重量部以下であることが好ましい。
【００５２】
また、加硫促進剤は、例えば、メルカプトベンゾチアゾールナトリウム塩、メルカプトベンゾチアゾール亜鉛塩、Ｎ−エチル−Ｎ−フェニルジチオカルバミン酸亜鉛、ジメチルジチオカルバミン酸亜鉛、ジエチルジチオカルバミン酸亜鉛、ジブチルジチオカルバミン酸亜鉛、テトラメチルチウラムジスルフィドなどを用いることができる。ここで、Ｓ１０１からＳ１０３までの工程において加硫が勝手に進まないよう、加硫促進剤の内、分解速度が最も遅いメルカプトベンゾチアゾール系の加硫促進剤が好ましい。メルカプトベンゾチアゾール系の加硫促進剤は、例えばメルカプトベンゾチアゾールナトリウム塩またはメルカプトベンゾチアゾール亜鉛塩である。メルカプトベンゾチアゾール系の加硫促進剤の配合量は、ゴムラテックスのゴム成分１００重量部に対して１．５重量部以下であることが好ましい。化粧料塗布具１００の製造方法においてゴムラテックスに添加する加硫促進剤は、１重量部以下のメルカプトベンゾチアゾール系の加硫促進剤１種類のみである。これにより、メルカプトベンゾチアゾール系の加硫促進剤は、Ｓ１０１の工程において形成される基材層シート１０８が未加硫状態を維持できる時間を大きく延長できる。また、加硫促進剤の分解温度を超えると、加硫促進剤が分解されて加硫が進むため、Ｓ１０１からＳ１０３までの工程は、この分解温度を超えない温度で行う。
【００５３】
また、気泡安定剤は、例えばトリメンベースなどを用いることができる。また、加硫活性化剤は、例えば亜鉛華（酸化亜鉛）などを用いることができる。加硫活性化剤の配合量は、ゴムラテックスのゴム成分１００重量部に対して１．５重量部以下であることが好ましい。また、抗菌剤は、例えばＺＰＴ（ジンクピリチオン）などを用いることができる。
【００５４】
次に、図８Ｂに示すように基材層シート１０８の外面１１２に接着剤を塗布して、図８Ｃに示すようにポリウレタン樹脂発泡体シート１３９を貼り付けて三層構造の積層体シート４０を形成する（Ｓ１０２）。Ｓ１０２の工程では、基材層シート１０８の外面１１２上に接着剤を塗布した場合、接着剤が外面１１２から基材層シート１０８の内部に殆ど浸透しない。そのため、Ｓ１０２の工程では、少量の接着剤によって、基材層シート１０８の外面１１２に接着剤からなる遮断層１２０を形成できる。接着剤の塗布量は、製品の柔軟性を損なわない点と、ポリウレタン樹脂発泡体の剥離防止性の観点を考慮して設定すればよい。目安として、８０〜１２０ｇ／ｍ2程度である。また、外面１１２は、最大粗さＲｚが５０μｍ以下の面である。この最大粗さＲｚは、ＪＩＳ  Ｂ０６０１−２０１３に基づいて、断面の顕微鏡画像等から、基準長さ２．５ｍｍとして測定される値である。
【００５５】
なお、ポリウレタン樹脂発泡体シート１３９は、例えばポリエステルとポリエーテルとポリカーボネートとの共重合体から形成することができる。
【００５６】
次に、Ｓ１０３のダイカット工程で使用するダイカット成型機９について図９を用いて説明する。ダイカット成型機９は、積層体シート４０が載置する金属平板１９０と、金属平板１９０に載置された積層体シート４０を打ち抜く枠体の金属刃体９０とを備える。金属刃体９０は、先端面と斜面とを有し、例えば１２０度程度の角度で傾斜したテーパー面になっており、また、先端面の幅が数ｍｍ程度の薄い平面になっており、これにより積層体シート４０を圧着して切断することができる。そして、金属刃体９０の硬度は金属平板１９０のそれよりも低いものを使用しており、金属平板１９０を損傷させない。
【００５７】
次に、図９、図１０に示すように、上記三層構造の積層体シート４０を常温の金属刃体９０で押圧し圧着して、その押圧周縁部を切断する（Ｓ１０３）。これにより、圧着切断された三層構造の積層体１４９が形成される。積層体１４９は、塗布層であるＰＵ発泡体１３０と遮断層１２０と基材層である未加硫ゴムラテックス１０９とのパフ状三層構造で構成されている。ここで、未加硫ゴムラテックス１０９は、粘着力が高くまた弾性力が加硫状態のゴムラテックス発泡体１１０の弾性力より極めて低い。そのため、圧着切断された周縁部１４１は、粘着力の高い未加硫ゴムラテックス１０９にＰＵ発泡体１３０と遮断層１２０が圧着された状態で切断されている。ダイカットする前の未加硫ゴムラテックス１０９の厚さは、他二層の５倍以上の厚さがあるが、その弾性力が極めて低いので圧着された状態が維持されている。
【００５８】
次に、上記圧着切断された三層構造の積層体１４９を加熱して、上記未加硫ゴムラテックス１０９を加硫する（Ｓ１０４）。加硫温度は例えば１００度以上の温度であり、加硫時間は例えば１．５時間程度である。Ｓ１０４の工程により周縁部１４１が圧着切断された形状のまま、塑性体である未加硫ゴムラテックス１０９は加硫されて、弾性体であるゴムラテックス発泡体１１０（図３、４参照）になる。詳細には、側端部４１は、熱溶着で切断された周縁部に形成される凸状部８４０（図１５参照）でなく、図４に示すような滑らかな形状となる。そして、上記したように、ダイカットにより圧着切断された周縁部１４１は、ダイカットする前の未加硫ゴムラテックス１０９の厚さが、他二層の５倍以上であるが、その弾性力が極めて低いので圧着された状態が維持されていたのが、上記Ｓ１０４の工程で未加硫ゴムラテックス１０９が加硫化されると、その粘着力が喪失しながら弾性力が増え続けて、ゴムラテックス発泡体１１０が形成される。図４の断面写真図の側端部４１は、加硫化により弾性力が付加されたゴムラテックス発泡体１１０が外周側に膨出しているのに対して、ＰＵ発泡体１３０と遮断層１２０が変化しないことから、滑らかな形状に形成されていることを示している。したがって、図４はパフ状三層構造の積層体の上部側面が塗布層面で形成されていることは明らかである。
そして、脱臭処理の酸化洗浄、湯洗を行って乾燥し、リボン１０５を取り付けることで、図１〜図３に示す本実施形態の化粧料塗布具１００を得る。
【００５９】
以上より、本実施形態の製造方法は、基材層に連続気泡型未加硫ゴムラテックスの基材層シート１０８を用いて、熱溶着により成型するのではなく、常温でダイカットするので、生産性に優れている。
【００６０】
「化粧料塗布具の製造方法の具体例」
以下、具体例によってさらに詳しく本実施形態の製造方法を説明する。
【００６１】
ＮＢＲゴムラテックス（日本ゼオン株式会社製  商品名：ニポール５３１Ｂ）９６重量部、硫黄粉末１．０重量部、加硫促進剤（大内新興株式会社製  商品名：ノクセラーＭＺ）１．５重量部、老化防止剤（クラリアント  ジャパン株式会社製  商品名：ＢＨＴ）１．２重量部、気泡安定剤（広栄化学株式会社製  商品名：トリメンベース）１．１重量部、及び抗菌剤サンアイゾール１００（ＺＰＴ）（三愛石油株式会社製）１．０重量部を含有するゴムラテックス原料を準備した。次に、ゴムラテックス原料に空気を注入しながらオークスミキサーを用いて攪拌し、ボールミルで粉砕したケイフッ化ソーダの微粉末分散液（２５％液）を添加しつつ８ｍｍの厚さにコーティングした。次に、発泡されたゴムラテックスシート（８ｍｍｔ）に対して５ＫＷのマイクロ波を約２０秒間照射し、連続気泡型の未加硫発泡ＮＢＲゴムラテックスの基材層シート（凝固シート）を形成した。そして、この基材層シートを、該未加硫発泡ＮＢＲゴムラテックスが未加硫状態を保つ温度（６０℃）で乾燥させ、外面の凹凸が小さい基材層シートを得た。
【００６２】
次に、ポリウレタン系接着剤を基材層シートの外面に塗布し（塗布量１２０ｇ／ｍ２）、厚み０．７ｍｍのポリウレタン樹脂発泡体シートを貼り付けて三層構造の積層体シートを形成した。そして、三層構造の積層体シートを常温の金属刃体で押圧し、その押圧周縁部を圧着して直径５２ｍｍの円形形状に成型した。そして、上記圧着切断された三層構造の積層体を１１０℃で６０分間加熱して、上記未加硫発泡ＮＢＲゴムラテックスを加硫した。
【００６３】
そして、脱臭処理の酸化洗浄、湯洗を行って乾燥し、リボンを取り付けることで、化粧料塗布具を得た。得られた化粧料塗布具は、約５０００ｃｐｓの低粘度の液状ファンデーション化粧料がＰＵ発泡体からＮＢＲゴムラテックス発泡体に浸透することを遮断層によって防止できた（図６参照）。
【００６４】
そのため、得られた化粧料塗布具は、化粧料が均等の厚さの塗布層に浸透する構造なので、ＮＢＲゴムラテックス発泡体の裏面を指で押圧する圧力の加減で化粧料の塗布量が変化することを防いでおり、顔に化粧料を均一に塗布することができた。
【００６５】
そして、得られた化粧料塗布具は、化粧料浸透防止の遮断層が、ＮＢＲゴムラテックス発泡体の凹凸の小さな外面上に接合されているので、遮断層は極めて薄い厚さとすることができ、肌感触に優れていた。
【００６６】
また、得られた化粧料塗布具は、周縁部の上部側面が塗布層面で形成されているので、周縁部も使用して顔の部位に応じた化粧ができ利便性に優れていた。
【００６７】
「比較例に係る化粧料塗布具の製造方法」
次に、図７に示す化粧料塗布具１００の製造方法の比較例に係る化粧料塗布具６００の製造方法について以下説明する。
【００６８】
図１１は、図７に示す化粧料塗布具１００の製造方法の比較例に係る化粧料塗布具６００の製造方法を示すフローチャートである。図１２は、図１１のＳ１０４中の積層体シート６０４の断面図である。図１３は、図１１のＳ１０３に示すダイカット工程で積層体シート６０４を打ち抜いた時の様子を示す断面図である。図１４は、図１１に示す製造方法で製造される化粧料塗布具６００の断面図である。
【００６９】
図１１に示す化粧料塗布具６００の製造方法が図７に示す化粧料塗布具１００の製造方法と相違する点は、Ｓ１０３の工程とＳ１０４の工程とを入れ替えた点である。その他の工程に関しては同じであるため、説明を省略する。
【００７０】
Ｓ１０１とＳ１０２の工程を経た後、図８Ｃに示す積層体シート４０を加熱して、上記未加硫ゴムラテックスの基材層シート１０８を加硫する（Ｓ１０４）。これにより、図１２に示すように、ポリウレタン樹脂発泡体シート１３９と遮断層１２０と加硫ゴムラテックスの基材層シート６１９とからなる三層構造の積層体シート６０４が形成される。
【００７１】
次に、図１３に示すように、上記三層構造の積層体シート６０４を常温の金属刃体９０で押圧し、その押圧周縁部を圧着して切断する（Ｓ１０３）。これにより、図１４に示すように、塗布層であるＰＵ発泡体６３０と遮断層１２０と基材層である加硫状態のゴムラテックス発泡体６１０との三層構造の積層体６４０が形成される。
【００７２】
ここで、加硫状態のゴムラテックス発泡体６１０の弾性力は、未加硫状態のゴムラテックス発泡体の弾性力より極めて大きい。そのため、加硫状態のゴムラテックス発泡体６１０では、ダイカット工程の金属刃体９０によって圧縮して切断された周縁部６４１が加硫ゴムラテックス発泡体６１０の弾性力によって、圧縮される前の元の形状に復元する。そのため、圧着により接着されない周縁部６４１を有する直方体状の積層体６４０が形成されるので、パフ形状に形成するには、その側面を研削するする必要がある。そのため、時間とコストがかかり生産性が悪い。
【００７３】
そして、図１１に示す比較例の化粧料塗布具６００は側端部を研削するため、化粧料Ｆが積層体６４０の側面からゴムラテックス発泡体６１０の基材層内部に浸透し易く、化粧料Ｆを無駄に消費するし、側面を使用することができない。
【００７４】
したがって、本発明の化粧料塗布具の製造方法は、Ｓ１０１からＳ１０３までの工程で未加硫発泡ゴムラテックスが未加硫状態を保つ温度で処理し、Ｓ１０４の工程で未加硫発泡ゴムラテックスを加硫する点、そして、Ｓ１０１の工程で外面の凹凸が小さい未加硫発泡ゴムラテックスを形成し、Ｓ１０２の工程でその外面に接着剤を塗布する点、を特徴とするものである。
【００７５】
上記特徴とする工程を備えたことで、厚さが極めて薄い接着剤からなる遮断層１２０で化粧料が基材層内部に浸透することが防止でき、また、基材層に未加硫の連続気泡型ゴムラテックス発泡体の基材層シート１０８を用いて、熱溶着によりダイカットするのではなく、常温でダイカットするので、生産性に優れている。
【図１】
2018186305.tif 000003
【図２】
2018186305.tif 000004
【図３】
2018186305.tif 000005
【図４】
2018186305.tif 000006
【図５】
2018186305.tif 000007
【図６】
2018186305.tif 000008
【図７】
2018186305.tif 000009
【図８】
2018186305.tif 000010
【図９】
2018186305.tif 000011
【図１０】
2018186305.tif 000012
【図１１】
2018186305.tif 000013
【図１２】
2018186305.tif 000014
【図１３】
2018186305.tif 000015
【図１４】
2018186305.tif 000016
【図１５】
2018186305.tif 000017
【図１６】
2018186305.tif 000018
【国際調査報告】
2018186305.tif 000019
2018186305.tif 000020